(57)【特許請求の範囲】
【請求項１】
ベースポリマー（Ａ）、エチレン性不飽和化合物（Ｂ）、ヘキサアリールビイミダゾール誘導体（Ｃ）及びロイコ染料（Ｄ）を含有してなる樹脂組成物において、成分（Ｂ）中の３０重量％以上が下記一般式（I）で示される脂肪族ジカルボン酸ジ（メタ）アクリロイロキシアルキルエステルであり、かつ成分（Ａ）と成分（Ｂ）の合計１００重量部に対して成分（Ｃ）を１．０〜１０重量部、成分（Ｄ）を０．０５〜２重量部含有することを特徴とする感光性樹脂組成物。
CH2=CR１COO-CHR２CH2-OCO(CH2)ｎCOO-CH2CHR２-OCOCR１=CH2 ・・・（I）
（ｎは０〜１０の整数、Ｒ１は水素またはメチル基、Ｒ２は水素または水酸基をそれぞれ表す）
【請求項２】
ベースポリマー（Ａ）１００重量部に対するエチレン性不飽和化合物（Ｂ）の配合割合が、１０〜２００重量部であることを特徴とする請求項１記載の感光性樹脂組成物。
【請求項３】
ドライフィルムレジストに用いることを特徴とする請求項１または２記載の感光性樹脂組成物。
【発明の詳細な説明】
【０００１】
【発明に属する技術分野】
本発明は、感光性樹脂組成物に関し、更に詳しくは解像力と感度を保持しながら、現像時の剥離性に優れ、高密度なプリント配線板の製造等に有用な感光性樹脂組成物に関する。
【０００２】
【従来の技術】
ポリエステルフィルムなどのベースフィルム上に感光性樹脂組成物を層状に塗布乾燥成層し、その上からポリエステルフィルム、ポリビニルアルコールフィルムなどの保護フィルムを積層した３層ラミネートフィルムは、一般にドライフィルムレジスト（以下、ＤＦＲと称することがある）と称され、プリント配線板の製造用、金属の精密加工用等に広く利用されている。
その使用にあたっては、まずＤＦＲからベースフィルムまたは保護フィルムのうち接着力の小さいほうのフィルムを剥離除去して感光性樹脂組成物層の側を銅張基板の銅面等のパターンを形成させたい基材表面に張り付けた後、パターンマスクを他方のフィルム上に当接させた状態で露光し（当該他方のフィルムを剥離除去してから露光する場合もある）、ついでその他方のフィルムを剥離除去して現像に供する。露光後の現像方式としては、溶剤現像型のものと稀アルカリ現像型のものとがある。
【０００３】
ＤＦＲのほか、該基材面に直接感光性樹脂組成物を塗布成層し、その上に積層したポリエステルフィルムなどのフィルムを介してパターンマスクを密着させ、露光を行う方法も良く知られている。
近年、プリント回路の配線パターン等の高密度化に伴い形成パターンの高解像度が要求されるようになってきた。
つまり、感光層の厚みが５０μｍのパターン形成時において、ライン／スペース＝５０（μｍ）／５０（μｍ）以上の高解像度（ここで、感光層の厚み／ライン幅又はスペース幅の値をアスペクト比と称し、アスペクト比が大きいほど高解像度となる）、ライン幅３０μｍ程度の細線の密着性及びシャープなパターン形成等が必要になってくる。
【０００４】
これらの問題点を解決すべく、酸価が１００〜６００ｍｇＫＯＨ／ｇで重量平均分子量が１００００〜５０００００のベースポリマー、重合性不飽和基を１個有する化合物１０〜５０重量％と重合性不飽和基を２個有する化合物１０〜９０重量％を含有する重合性不飽和化合物及び光重合開始剤からなる感光性樹脂組成物（特開平３−６２０２号公報）が提案されており、本出願人も酸価が１００〜２００ｍｇＫＯＨ／ｇで重量平均分子量が３００００〜１２００００のベースポリマー、エチレン性不飽和化合物、Ｐ，Ｐ′−ビス（ジアルキルアミノ）ベンゾフェノン、ヘキサアリールビイミダゾール及びロイコ染料の各成分を特定量含有し、かつ重合性不飽和基を２個有するエチレン性不飽和化合物をその成分中に９５重量％以上含有する感光性樹脂組成物（特開平７−２４８６２１号公報）を提案した。
【０００５】
【発明が解決しようとする課題】
しかしながら、前者の感光性樹脂組成物では、感光層の厚みが５０μｍでライン／スペース＝６０（μｍ）／６０（μｍ）程度の解像度、即ちアスペクト比０．８３（５０μｍ／６０μｍ）でアスペクト比が１．０以下であり、更に、細線密着性に関しても４０μｍ幅での接着性を確保しているに過ぎず、上記の要求性能を満たすためにはまだまだ改善の余地があり、後者の感光性樹脂組成物においても解像性、細線密着性においては良好であるが、レジスト剥離時間が長いうえに、剥離片の分散性に乏しく、剥離性の点において改善の余地があった。
【０００６】
【問題を解決するための手段】
そこで、本発明者は、かかる事情に鑑み、鋭意研究をした結果、ベースポリマー（Ａ）、エチレン性不飽和化合物（Ｂ）、ヘキサアリールビイミダゾール誘導体（Ｃ）及びロイコ染料（Ｄ）を含有してなる樹脂組成物において、エチレン性不飽和化合物（Ｂ）中の５０重量％以上が下記一般式（I）で示される脂肪族ジカルボン酸ジ（メタ）アクリロイロキシアルキルエステルであり、かつベースポリマー（Ａ）とエチレン性不飽和化合物（Ｂ）の合計１００重量部に対してヘキサアリールビイミダゾール誘導体（Ｃ）を１．０〜１０重量部、ロイコ染料（Ｄ）を０．０５〜２重量部含有する感光性樹脂組成物が、アスペクト比１．０以上の高解像度及び感度を維持しながらも剥離性（剥離時間の短縮や剥離片の分散性等）に特に優れることを見いだし、本発明を完成するに至った。
CH2=CR１COO-CHR２CH2-OCO(CH2)ｎCOO-CH2CHR２-OCOCR１=CH2 ・・・（I）
（ｎは０〜１０の整数、Ｒ１は水素またはメチル基、Ｒ２は水素または水酸基をそれぞれ表す）
【０００７】
【発明の実施の形態】
以下に、本発明を詳細に述べる。
本発明のベースポリマー（Ａ）は、特に限定されないが、通常はカルボキシル基含有のアクリル系樹脂が用いられ、（メタ）アクリレートを主成分とし、エチレン性不飽和カルボン酸と必要に応じて他の共重合可能なモノマーを共重合したアクリル系共重合体である。アセトアセチル基含有アクリル系共重合体を用いることもできる。
ここで（メタ）アクリル酸エステルとしては、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、シクロヘキシル（メタ）アクリレート、ベンジル（メタ）アクリレート、ジメチルアミノエチル（メタ）アクリレート、ヒドロキシエチル（メタ）アクリレート、ヒドロキシプロピル（メタ）アクリレート、グリシジル（メタ）アクリレートなどが例示される。
【０００８】
エチレン性不飽和カルボン酸としては、アクリル酸、メタクリル酸、クロトン酸などのモノカルボン酸が好適に用いられ、そのほか、マレイン酸、フマール酸、イタコン酸などのジカルボン酸、あるいはそれらの無水物やハーフエステルも用いることができる。これらの中では、アクリル酸とメタクリル酸が特に好ましい。
他の共重合可能モノマーとしては、アクリルアミド、メタクリルアミド、アクリロニトリル、メタクリロニトリル、スチレン、α−メチルスチレン、酢酸ビニル、アルキルビニルエーテルなどが例示できる。
【０００９】
ベースポリマー（Ａ）の酸価は１００〜２００ｍｇＫＯＨ／ｇが好ましく、特に１２０〜１８０ｍｇＫＯＨ／ｇが好ましく、殊に１３０〜１７０ｍｇＫＯＨ／ｇが好ましく、酸価が１００ｍｇＫＯＨ／ｇ未満では解像度が低下する傾向にあり、逆に２００ｍｇＫＯＨ／ｇを越えると２５μｍ以下の膜厚において現像速度が速くなり過ぎ制御が困難となる恐れがあり、好ましくない。
【００１０】
更には、ベースポリマー（Ａ）の重量平均分子量は３００００〜１２００００が好ましく、特に５００００〜１０００００が好ましく、殊に６００００〜９００００が好ましく、重量平均分子量が３００００未満では樹脂が柔らかくなり過ぎてロール形態に加工したときに該樹脂が染み出すエッジフュージョンが発生しやすく、逆に１２００００を越えると解像度が低下する恐れがあり、好ましくない。
【００１１】
本発明においては、エチレン性不飽和化合物（Ｂ）中に上記の一般式（I）で示される脂肪族ジカルボン酸ジ（メタ）アクリロイロキシアルキルエステルを３０重量％以上含有させることを最大の特徴としており、好ましくは３５〜１００重量％含有させることにより本発明の効果を効率よく得ることができる。
即ち、エチレン性不飽和化合物（Ｂ）中の該モノマーの含有量が３０重量％未満では、十分な剥離性を得ることができず、本発明の効果を得ることができない。
かかる脂肪族ジカルボン酸ジ（メタ）アクリロキシアルキルエステルの具体例としては、ビス（２−アクリロイロキシエチル）スクシネート、２−アクリロイロキシエチル−２−メタクリロイロキシ−２−ヒドロキシエチル−スクシネート等を挙げることができる。
【００１２】
上記の一般式（I）で示される脂肪族ジカルボン酸ジ（メタ）アクリロイロキシアルキルエステル以外のエチレン性不飽和化合物（Ｂ）中の成分としては、２−ヒドロキシエチル（メタ）アクリレート、２−ヒドロキシプロピル（メタ）アクリレート、２−ヒドロキシブチル（メタ）アクリレート、２−フェノキシ−２−ヒドロキシプロピル（メタ）アクリレート、２−（メタ）アクリロイルオキシ−２−ヒドロキシプロピルフタレート、３−クロロ−２−ヒドロキシプロピル（メタ）アクリレート、グリセリンモノ（メタ）アクリレート、２−（メタ）アクリロイルオキシエチルアシッドホスフェート、フタル酸誘導体のハーフ（メタ）アクリレート、Ｎ−メチロール（メタ）アクリルアミド等の単官能モノマーが挙げられ、また、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート等の２官能モノマーが挙げられ、３官能以上のモノマーとしては、トリメチロールプロパントリ（メタ）アクリレート、エチレンオキサイド変性トリメチロールプロパントリ（メタ）アクリレート、ペンタエリスリトールトリ（メタ）アクリレート、ジペンタエリスリトールペンタ（メタ）アクリレート、トリ（メタ）アクリロイルオキシエトキシトリメチロールプロパン、グリセリンポリグリシジルエーテルポリ（メタ）アクリレート等を挙げることができ、これらの１種または２種以上を上記の一般式（I）で示されるモノマーと組み合わせてエチレン性不飽和化合物（Ｂ）成分とすることができ、好適にはエチレンオキサイド変性ビスフェノールＡ型ジ（メタ）アクリレート、エチレンオキサイド変性トリメチロールプロパントリ（メタ）アクリレートが用いられる。
【００１３】
ベースポリマー（Ａ）１００重量部に対するエチレン性不飽和化合物（Ｂ）の配合割合は、１０〜２００重量部、特に４０〜１００重量部の範囲から選ぶことが望ましい。エチレン性不飽和化合物（Ｂ）の過少は硬化不良、可撓性の低下、現像速度の遅延を招き、エチレン性不飽和化合物（Ｂ）の過多は粘着性の増大、コールドフロー、硬化レジストの剥離速度低下を招く。
【００１４】
また、ヘキサアリールビイミダゾール誘導体（Ｃ）としては、２，２’−ビス（ｏ−クロロフェニル）−４，５，４’，５’−テトラフェニル−１，２’−ビイミダゾール、２，２’−ビス（ｏ−クロロフェニル）−４，５，４’，５’−テトラフェニル−１，１’−ビイミダゾール、２，２’−ビス（ｏ−フルオロフェニル）−４，５，４’，５’−テトラフェニル−１，１’−ビイミダゾール、２，２’−ビス（ｏ−メトキシフェニル）−４，５，４’，５’−テトラフェニル−１，１’−ビイミダゾール、２，２’−ビス（ｐ−メトキシフェニル）−４，５，４’，５’−テトラフェニル−１，１’−ビイミダゾール、２，４，２’，４’−ビス［ビ（ｐ−メトキシフェニル）］−５，５’−ジフェニル−１，１’−ビイミダゾール、２，２’−ビス（２，４−ジメトキシフェニル）−４，５，４’，５’−ジフェニル−１，１’−ビイミダゾール、２，２’−ビス（ｐ−メチルチオフェニル）−４，５，４’，５’−ジフェニル−１，１’−ビイミダゾール、ビス（２，４，５−トリフェニル）−１，１’−ビイミダゾール等が挙げられ、更には特公昭４５−３７３７７号公報に開示される１，２’−、１，４’−、２，４’−で共有結合している互変異性体を用いることもできるが、中でも２，２’−ビス（ｏ−クロロフェニル）−４，５，４’，５’−テトラフェニル−１，２’−ビイミダゾールが好適に用いられ、上記（Ｃ）の配合量としては、ベースポリマー（Ａ）とエチレン性不飽和化合物（Ｂ）の合計１００重量部に対して、１〜１０重量部が好ましく、更には２〜６重量部で、かかる配合量が１重量部未満では十分な内部硬化が得られず、逆に１０重量部を越えるとドープ配合時に溶解しにくく好ましくない。
【００１５】
また、ロイコ染料（Ｄ）としては、ビス（４−Ｎ，Ｎ−ジエチルアミノ−ｏ−トリル）メチレンジルチオフェニルメタン、ビス（４−Ｎ，Ｎ−ジエチルアミノ−ｏ−トリル）ベンジルチオフェニルメタン、ロイコクリスタルバイオレット、ロイコマラカイトグリーン等が挙げられ、中でもロイコクリスタルバイオレットが好適に用いられ、上記（Ｄ）の配合量としては、ベースポリマー（Ａ）とエチレン性不飽和化合物（Ｂ）の合計１００重量部に対して、０．０５〜２重量部が好ましく、更には０．１〜１重量部で、かかる配合量が０．０５重量部未満では十分な内部硬化が得られず、逆に２重量部を越えるとドープ配合時に溶解しにくく好ましくない。
【００１６】
本発明においては、上記の（Ａ）〜（Ｄ）以外に、Ｐ，Ｐ′−ビス（ジメチルアミノ）ベンゾフェノン、Ｐ，Ｐ′−ビス（ジエチルアミノ）ベンゾフェノン、Ｐ，Ｐ′−ビス（ジブチルアミノ）ベンゾフェノン、ベンゾイン、ベンゾインメチルエーテル、ベンゾインエチルエーテル、ベンゾインイソプロピルエーテル、ベンゾインｎ−ブチルエーテル、ベンゾインフェニルエーテル、ベンゾインイソブチルエーテル、ベンジルジフェニルジスルフィド、ベンジルジメチルケタール、ジベンジル、ジアセチル、アントラキノン、ナフトキノン、３，３’−ジメチル−４−メトキシベンゾフェノン、ベンゾフェノン、ピバロインエチルエーテル、１，１−ジクロロアセトフェノン、ｐ−ｔ−ブチルジクロロアセトフェノン、２−クロロチオキサントン、２−メチルチオキサントン、２，４−ジエチルチオキサントン、２，２−ジエトキシアセトフェノン、２，２−ジクロロ−４−フェノキシアセトフェノン、フェニルグリオキシレート、α−ヒドロキシイソブチルフェノン、ジベゾスパロン、１−（４−イソプロピルフェニル）−２−ヒドロキシ−２−メチル−１−プロパノン、２−メチル−［４−（メチルチオ）フェニル］−２−モルフォリノ−１−プロパノン、トリブロモフェニルスルホン、トリブロモメチルフェニルスルホン、更には２，４，６−［トリス（トリクロロメチル）］−１，３，５−トリアジン、２，４−［ビス（トリクロロメチル）］−６−（４’−メトキシフェニル）−１，３，５−トリアジン、２，４−［ビス（トリクロロメチル）］−６−（４’−メトキシナフチル）−１，３，５−トリアジン、２，４−［ビス（トリクロロメチル）］−６−（ピペロニル）−１，３，５−トリアジン、２，４−［ビス（トリクロロメチル）］−６−（４’−メトキシスチリル）−１，３，５−トリアジン等のトリアジン誘導体やアクリジン及び９−フェニルアクリジン等のアクリジン誘導体などの重合開始剤及び／又は重合開始助剤も使用することができ、好適にはＰ，Ｐ′−ビス（ジエチルアミノ）ベンゾフェノン、ベンジルジメチルケタールが使用される。
【００１７】
本発明の感光性樹脂組成物には、そのほかクリスタルバイオレット，マラカイトグリーン，マラカイトグリーンレイク，ブリリアントグリーン，パテントブルー，メチルバイオレット，ビクトリアブルー，ローズアニリン，パラフクシン，エチレンバイオレット等の着色染料、密着性付与剤、可塑剤、酸化防止剤、熱重合禁止剤、溶剤、表面張力改質材、安定剤、連鎖移動剤、消泡剤、難燃剤などの添加剤を適宜添加することができる。
本発明の感光性樹脂組成物を用いたＤＦＲの製造及びそれを用いるプリント配線基板の作製について説明する。
【００１８】
（成層方法）
上記の感光性樹脂組成物は、これをポリエステルフィルム、ポリプロピレンフィルム、ポリスチレンフィルムなどのベースフィルム面に塗工した後、その塗工面の上からポリエチレンフィルム、ポリビニルアルコール系フィルムなどの保護フィルムを被覆してＤＦＲとする。
ＤＦＲ以外の用途としては、本発明の感光性樹脂組成物を、ディップコート法、フローコート法、スクリーン印刷法等の常法により、加工すべき（銅）基板上に直接塗工し、厚さ１〜１５０μｍの感光層を容易に形成することもできる。塗工時に、メチルエチルケトン、メチルセロソルブアセテート、エチルセロソルブアセテート、シクロヘキサン、メチルセルソルブ、塩化メチレン、１，１，１−トリクロルエタン等の溶剤を添加することもできる。
【００１９】
（露光）
ＤＦＲによって画像を形成させるにはベースフィルムと感光性樹脂組成物層との接着力及び保護フィルムと感光性樹脂組成物層との接着力を比較し、接着力の低い方のフィルムを剥離してから感光性樹脂組成物層の側を銅張基板の銅面などの金属面（パターン形成基材表面）に貼り付けた後、他方のフィルム上にパターンマスクを密着させて露光する。感光性樹脂組成物が粘着性を有しないときは、前記他方のフィルムを剥離してからパターンマスクを感光性樹脂組成物層に直接接触させて露光することもできる。
金属面に直接塗工した場合は、その塗工面に直接またはポリエステルフィルムなどを介してパターンマスクを接触させ、露光に供する。
露光は通常紫外線照射により行い、その際の光源としては、高圧水銀灯、超高圧水銀灯、カーボンアーク灯、キセノン灯、メタルハライドランプ、ケミカルランプなどが用いられる。紫外線照射後は、必要に応じ加熱を行って、硬化の完全を図ることもできる。
【００２０】
（現像）
露光後は、レジスト上のフィルムを剥離除去してから現像を行う。
本発明の感光性樹脂組成物は稀アルカリ現像型であるので、露光後の現像は、炭酸ソーダ、炭酸カリウムなどのアルカリ０．５〜３重量％程度の稀薄水溶液を用いて行う。
（エッチング）
現像後、エッチングを行う。
エッチングは、通常塩化第二銅−塩酸又は塩化第二鉄−塩酸等の酸性エッチング液が用いられるが、希にアンモニア系のアルカリエッチング液も用いられる。（硬化レジスト剥離）
エッチング工程後、残っている硬化レジストの剥離を行う。
硬化レジストの剥離除去は、水酸化ナトリウム、水酸化カリウムなどの０．５〜１０重量％程度の濃度のアルカリ水溶液からなるアルカリ剥離液を用いて行う。
【００２１】
【実施例】
以下、実施例を挙げて本発明を具体的に説明する。
なお、実施例中「％」とあるのは、断りのない限り重量基準を意味する。
実施例１
（ドープの調整）
下記ベースポリマー（Ａ）６１．４５重量部、下記エチレン性不飽和化合物（Ｂ）３５重量部、２，２’−ビス（ｏ−クロロフェニル）−４，５，４’，５’−テトラフェニル−１，２’−ビイミダゾール（Ｃ）３．０重量部、ロイコクリスタルバイオレット（Ｄ）０．３部、更にＰ，Ｐ′−ビス（ジエチルアミノ）ベンゾフェノン０．２重量部及びマラカイトグリーン０．０５重量部を配合してよく混合し、ドープを調製した。
ベースポリマー（Ａ）
メチルメタクリレート／ｎ−ブチルメタクリレート／２−ヒドロキシエチルメタクリレート／メタクリル酸の共重合割合が重量基準で５０／１０／１５／２５である共重合体（酸価：１６２．８ｍｇＫＯＨ／ｇ、ガラス転移点：１０１．９℃、重量平均分子量：７万）
エチレン性不飽和化合物（Ｂ）
CH2=CHCOO-CH2CH2-OCO(CH2)2COO-CH2CH2-OCOCH=CH2（共栄化学社製；「HO-MS-Diester」）で示される脂肪族ジカルボン酸ジ（メタ）アクリロイロキシアルキルエステル
【００２２】
（ＤＦＲの作製）
次にそれぞれのドープを、ギャップ１０ミルのアプリケーターを用いて厚さ２０μｍのポリエステルフィルム上に塗工し、室温で１分３０秒放置した後、６０℃、９０℃、１１０℃のオーブンでそれぞれ３分間乾燥して、レジスト厚５０μｍのＤＦＲとなした（ただし保護フィルムは設けていない）。
（銅張積層板へのラミネート）
このＤＦＲをオーブンで６０℃に予熱した銅張積層板上に、ラミネートロール温度１００℃、同ロール圧３ｋｇ／ｃｍ2、ラミネート速度２ｍ／ｓｅｃにてラミネートした。
その後、以下の評価を行った。
【００２３】
（感度）
上記（銅張積層板へのラミネート）後、ストウファー２１段ステップタブレットを用い、オーク製作所社製の露光機ＨＭＷ−５３２Ｄにて、３ｋｗ超高圧水銀灯で２０ｍｊ毎に露光した。露光後、１５分のホールドタイムを取った後、１％Ｎａ2ＣＯ3水溶液を用いて、３０℃で最小現像時間の１．５倍の時間で現像した。各現像量と現像後に残った段数より、ストウファー２１段ステップタブレットにて７段を与えるに足る露光量（ｍｊ／ｃｍ2）を調べた。
【００２４】
（解像力）
上記（銅張積層板へのラミネート）後、ライン／スペース＝１／１で３０〜８０μｍまで５μｍ毎に設計したガラスパターンマスクを真空密着させて、ストウファー２１段ステップタブレットの７段相当量の露光量で露光し、現像後にレジスト画像が解像されている最小ライン幅（μｍ）を調べた。
（剥離性）
上記（銅張積層板へのラミネート）後、２００×３００のベタ露光を付した後、カバーフィルムを剥離後、最小現像時間の１．５倍の時間で現像を行って、その後、３％ＮａＯＨ水溶液を用いて、５０℃でスプレー圧１．５ｋｇ／ｃｍ2の条件でレジストの剥離を行って、スプレー開始からレジストが基板上から剥がれるまでに時間（ｓｅｃ）を測定すると共に、剥離直後のレジストの形状を目視観察した。
【００２５】
実施例２
実施例１において、エチレン性不飽和化合物（Ｂ）として、CH2=CHCOO-CH2CH2-OCO(CH2)2COO-CH2CH2-OCOCH=CH2（共栄化学社製；「HO-MS-Diester」）で示される脂肪族ジカルボン酸ジ（メタ）アクリロイロキシアルキルエステルとテトラエチレングリコールジメタクリレートの混合重量比が７０／３０の混合物を用いた以外は、実施例１に準じて感光性樹脂組成物を調製して、同様に評価を行った。
実施例３
実施例１において、エチレン性不飽和化合物（Ｂ）として、CH2=CHCOO-CH2CH2-OCO(CH2)2COO-CH2CH(OH)-OCOC(CH3)=CH2（共栄化学社製；「HO-MS-GMA」）で示される脂肪族ジカルボン酸ジ（メタ）アクリロイロキシアルキルエステルを用いた以外は、実施例１に準じて感光性樹脂組成物を調製し、同様に評価を行った。
【００２６】
実施例４
実施例３において、エチレン性不飽和化合物（Ｂ）として、CH2=CHCOO-CH2CH2-OCO(CH2)2COO-CH2CH(OH)-OCOC(CH3)=CH2（共栄化学社製；「HO-MS-GMA」）で示される脂肪族ジカルボン酸ジ（メタ）アクリロイロキシアルキルエステルとエチレンオキサイド変性ビスフェノールＡジメタクリレート（新中村化学社製：「ＢＰＥ−５００」）の混合重量比が３５／６５の混合物を用いた以外は、実施例３に準じて感光性樹脂組成物を調製して、同様に評価を行った。
実施例５
実施例４において、ベースポリマー（Ａ）とエチレン性不飽和化合物（Ｂ）の配合量をベースポリマー（Ａ）５５重量部及びエチレン性不飽和化合物（Ｂ）４５重量部とした以外は、実施例１に準じて感光性樹脂組成物を調製し、同様に評価を行った。
【００２７】
比較例１
実施例１において、エチレン性不飽和化合物（Ｂ）として、テトラエチレングリコールジメタクリレートを用いた以外は、実施例１に準じて感光性樹脂組成物を調製し同様に評価を行った。
実施例及び比較例の評価結果は、表１に示す。
【００２８】
【表１】
0003868576.tif 000002
【００２９】
【発明の効果】
本発明の感光性樹脂組成物は、エチレン性不飽和化合物成分として、特定のアクリル系モノマーを使用しているため、アスペクト比１．０以上の高解像度及び高感度を維持しながらも、特にレジストの剥離性（剥離時間や剥離形状等）に優れ、ＩＴＯ膜等の透明導電膜の加工や４２アロイ，ＳＵＳなどのケミカルリングや高実装プリント配線板などの高解像度を要するエッチング基板の製造に大変有用である。